(57)【要約】【課題】耐久性と吸水性を両立することができるコンクリート養生シートを提供する。【解決手段】保水シートとしての幅１ｍ、厚さ１０ｍｍ、長さ２０ｍの発泡ポリウレタン樹脂の片面に白色のポリオレフィン製繊維直交積層不織布が積層され、もう一方の面には黒色のポリオレフィン製繊維直交積層不織布が積層されている。前記発泡ポリウレタン樹脂と繊維直交積層不織布との積層はミシンにより５０ｍｍピッチで縫製されて構成されている。【選択図】図１
2020200695.tif 000002
【特許請求の範囲】
【請求項１】
コンクリートを打設した後の所定の期間、コンクリート表面を保護するために用いられる養生シートであって、該養生シートが保水シートと、繊維直交積層不織布とを積層させたものであることを特徴とするコンクリート養生シート。
【請求項２】
前記保水シートが発泡ポリウレタン樹脂又は発泡ポリオレフィン樹脂であり、保水シートの表面又は／及び裏面に繊維直交積層不織布が積層されていることを特徴とする請求項１に記載のコンクリート養生シート。
【請求項３】
前記発泡ポリウレタン樹脂又は発泡ポリオレフィン樹脂の表裏面に積層されている繊維直交積層不織布が一方の面は白色で、もう一方の面が黒色であることを特徴とする請求項２に記載のコンクリート養生シート。
【発明の詳細な説明】
【技術分野】
【０００１】
本発明は、コンクリートの施工の際に用いられるコンクリート養生シートに関するものである。
【背景技術】
【０００２】
道路や橋梁等に用いられているコンクリートは水和反応により硬化する。このため、コンクリート打設後の所定期間、コンクリートの表面の水分及び温度を適切な状態に保つとともに、寒暖差、日射、風等の自然条件からコンクリート面を保護することが必要である。
【０００３】
従来、コンクリート打設後の表面保護の方法として、コンクリート表面に保水性又は保温性のシートを敷くことが行われている。
【０００４】
例えば、吸水性繊維と吸湿発熱繊維とを含む湿潤発熱シートと、断熱部材を含む保温シートとを備え、湿潤発熱シートと保温シートとが積層されているものや（特許文献１参照。）、断熱部材及びこの断熱部材周囲を被包する防水性シート部材からなる断熱用シートと、この断熱用シートの片面に設けられた湿潤用シートとから構成されるもの（特許文献２参照。）、水を吸収して湿潤する湿潤材を含む保湿シートと、断熱部材からなる保温シートとからなり、保湿シートと保温シートとは、積層状態に直接、接着一体化されてなる。保湿シートと保温シートとは、溶着により接着一体化される。保温シートは、独立気泡構造の発泡ポリエチレン等、軟質樹脂発泡体からなるもの（特許文献３参照。）等がある。
【０００５】
しかし、これらの養生シートは、繰り返し使用できる耐久性を高めようとすると養生シート表面に散水した場合の吸水性が低くなってしまい、逆に十分な吸水性を得ようとすると耐久性が低くなってしまうという課題があった。
【先行技術文献】
【特許文献】
【０００６】
【特許文献１】特開２０１５−２１３４５号公報
【特許文献２】特開平６−２８５８３２号公報
【特許文献３】特開２０１０−１９６３９６号公報
【発明の概要】
【発明が解決しようとする課題】
【０００７】
解決しようとする問題点は、耐久性と吸水性を両立することができるコンクリート養生シートを提供する点である。
【課題を解決するための手段】
【０００８】
本発明は、コンクリートを打設した後の所定の期間、コンクリート表面を保護するために用いられる養生シートであって、該養生シートが発泡ポリウレタン樹脂又は発泡ポリオレフィン樹脂と、繊維直交積層不織布とを積層させたことを最も主要な特徴とする。
【発明の効果】
【０００９】
本発明のコンクリート養生シートは、耐久性と吸水性を両立することができるという利点がある。
【図面の簡単な説明】
【００１０】
【図１】図１は本発明のコンクリート養生シートの一例を示した断面概略図である。
【発明を実施するための形態】
【００１１】
本発明のコンクリート養生シートは、例えば以下のようなものである。
【００１２】
図１に示すように保水シートとしての幅１ｍ、厚さ１０ｍｍ、長さ２０ｍの発泡ポリウレタン樹脂の片面に白色のポリオレフィン製繊維直交積層不織布が積層され、もう一方の面には黒色のポリオレフィン製繊維直交積層不織布が積層されている。前記発泡ポリウレタン樹脂と繊維直交積層不織布との積層はミシンにより５０ｍｍピッチで縫製されて構成されている。
【００１３】
前記保水シートは吸水性がある敷物であれば任意に設定することができる。例えば、麻、わら、合成樹脂繊維、ロックウール等の繊維、パーライト、バーミキュライト、シラスバルーン等の軽量骨材を透水性の袋に詰めたものを用いても良いし、発泡ポリウレタン樹脂、発泡ポリオレフィン樹脂、発泡メラミン樹脂等の多孔質発泡体、セラミックファイバーボード、珪藻土セメント板等を用いても良い。これらのうち、発泡ポリウレタン樹脂、発泡ポリオレフィン樹脂、発泡メラミン樹脂等の多孔質発泡体を用いることが好ましく、発泡ポリウレタン樹脂または発泡ポリオレフィン樹脂を用いることがより好ましい。発泡ポリウレタン樹脂または発泡ポリオレフィン樹脂を用いることにより、コンクリートの養生が終了して養生シートを撤去する際に、保水されている水分がより早く抜け落ちることで養生シートの質量が低減するため、作業性に優れる。
【００１４】
前記保水シートの厚さは好ましくは３〜３０ｍｍであり、より好ましくは５〜１５ｍｍである。
【００１５】
前記繊維直交積層不織布は保水シートの少なくとも片面に積層させることが好ましく、表裏両面に積層させることがより好ましい。このように構成することにより、養生シートの耐久性に優れるとともに、養生シート表面に散水したときの保水性に優れる。
【００１６】
前記繊維直交積層不織布はポリオレフィン製のフィルムを割繊・延伸し、直交積層したものであり、ワリフ、ＣＬＡＦ（いずれも登録商標、ＪＸ  ＡＮＣＩ株式会社製）等が知られている。繊維直交積層不織布を用いることにより、養生シートの耐久性、通水性に優れる。
【００１７】
前記繊維直交積層不織布の保水シートへの縫製ピッチは好ましくは２０〜２００ｍｍ、より好ましくは３０〜１５０ｍｍである。
【００１８】
前記繊維直交積層不織布の保水シートへの積層は縫製に限らず、接着、超音波ラミネーション、押出しラミネーション、ドライラミネーション等でも良い。ワリフ、ＣＬＡＦは接着層なしで熱圧着が可能なため特に好ましい。
【００１９】
前記繊維直交積層不織布の質量は好ましくは１０〜５０ｇ／ｍ２であり、より好ましくは２０〜４０ｇ／ｍ２である。
【００２０】
前記繊維直交積層不織布の引張強度は好ましくは５０〜５００Ｎ／５０ｍｍであり、より好ましくは１００〜３００Ｎ／５０ｍｍである。
【００２１】
前記繊維直交積層不織布の色は任意に設定することができる。前記繊維直交積層不織布の色を白色にすることにより、夏期の直射日光を低減してコンクリート表面の温度上昇を抑制することができる。また、前記繊維直交積層不織布の色を黒色にすることにより、冬期に太陽光を効率よく吸収させることができるため、コンクリート表面の温度低下を抑制することができる。
【００２２】
前記繊維直交積層不織布の色を表裏で異なる色調にすることが好ましい。このように構成した場合、養生シートの表裏が目視できるため、表裏交互に使用することが容易になり、繰り返し使用できる回数が多くなる。
【００２３】
前記繊維直交積層不織布の色を保水シートの片側の面を白色、もう一方の面を黒色とすることにより、夏は白色の面を外側にすることでコンクリート表面の温度上昇を抑制し、冬は黒色の面を外側にすることでコンクリート表面の温度低下を抑制することができるため、１枚の養生シートで夏も冬も適切な条件下でコンクリートを養生することができる。
【００２４】
前記養生シートの幅は好ましくは０．８〜１．２ｍであり、より好ましくは０．９〜１．１ｍである。
【００２５】
前記養生シートの長さは好ましくは５〜６０ｍであり、より好ましくは１０〜３０ｍである。
【００２６】
前記養生シートは使用前、使用後はロール状に巻かれて保管することが好ましく、コンクリート打設面に施設するときには広げて使用される。
【００２７】
以上のように構成された養生シートは以下のように使用される。
道路としての幅１６ｍ、長さ２００ｍの床面にコンクリートを打設した翌日に、該コンクリートの表面に発泡ポリウレタン樹脂製保水シートの表面に白色のポリオレフィン製繊維直交積層不織布を縫製した幅１ｍ、長さ２０ｍ、厚さ８ｍｍのコンクリート養生シートを敷き詰め、散水を行う。散水された水は養生シート表面のポリオレフィン製繊維直交積層不織布の開口から浸透し、発泡ポリウレタン樹脂製保水シートに水分を含ませる。夏の直射日光下においても、表面のポリオレフィン製繊維直交積層不織布により直射日光が反射されて、保水シートに含まれる水分は蒸発しにくく、打設後のコンクリート表面の含水率を適切に保持することができる。散水はコンクリートの養生が終了するまで定期的に行い、その間も養生シートはコンクリート表面に敷かれたままにされる。数週間から数ヶ月に及ぶコンクリートの養生期間が終了すると、養生シートは撤去される。該養生シートは再びロール状に巻かれ、巻き取り作業の過程で保水されていた水分が容易に抜け落ちるため、巻き取り作業は容易である。
【００２８】
以下、実施例と比較例により本発明を説明する。保水性の試験は７０ｍｍ×７０ｍｍ×厚さ１０ｍｍのモルタル板の表面に、同じ大きさに切断した養生シートを載せ、外周を幅５０ｍｍのアルミテープで被覆して試験体とした。続いて試験体の養生シートの上から水５０ｇを注ぎ、晴天時に直射日光が当たる屋外に４時間放置して試験体の質量変化を測定することにより行った。評価は質量減少が２５ｇ以下のものを〇、２５ｇ超４０ｇ以下のものを△、４０ｇ超のものを×とした。
【００２９】
耐久性の試験は、養生シートを幅５０ｍｍ、長さ３００ｍｍに切り出し、引張強度を測定することにより行った。評価は１００Ｎ以上のものを〇、１００Ｎ未満のものを△、５０Ｎ未満のものを×とした。
【００３０】
温度測定の試験は７０ｍｍ×７０ｍｍ×厚さ１０ｍｍのモルタル板の表面に、同じ大きさに切断した養生シートを載せて試験体とし、直射日光下で４時間放置して保水シート表面の温度測定を行った。評価は養生シートを載せなかった試験体（比較例１）と比較して、５℃以上低かったものを〇、３℃以上５℃未満のものを△、３℃未満のものを×とした。
【００３１】
撤去容易性の試験は保水性の試験と同じ試験体に、試験体の養生シートの上から水５０ｇを注ぎ室内で２４時間放置した後に養生シートだけを引き上げて、該養生シートの質量を測定することにより行った。評価は質量増加が２５ｇ以下のものを〇、２５ｇ超４０ｇ以下のものを△、４０ｇ超のものを×とした。
試験の結果を表１に示す。
【００３２】
【表１】
2020200695.tif 000003
【符号の説明】
【００３３】
１    養生シート
２    保水シート
３    繊維直交積層不織布
【図１】
2020200695.tif 000004